(57)【特許請求の範囲】
【請求項１】
（Ａ）ナイロン樹脂１００重量部に対して、（Ｂ）ガラス繊維１０〜１５０重量部および（Ｃ）カルボン酸基、カルボン酸無水物基、イミド基の中から選ばれた少なくとも１種の官能基を分子内に有する不飽和化合物またはこれら不飽和化合物の重合体含有する溶着用樹脂組成物。
【請求項２】
ガラス繊維の平均繊維径が５〜１５μｍである請求項１記載の溶着用樹脂組成物。
【請求項３】
該組成物中のガラス繊維の重量平均繊維長が１００〜４００μｍの範囲にあってかつ繊維長が６０μｍ以下のガラス繊維の割合が全ガラス繊維の１０〜５０重量％を占める請求項１または２記載の溶着用樹脂組成物。
【請求項４】
ナイロン樹脂がナイロン６成分９８〜８０重量％およびナイロン６６成分２〜２０重量％からなる共重合体またはナイロン６６成分９８〜８０重量％およびナイロン６成分２〜２０重量％からなる共重合体である請求項１〜３いずれかに記載の溶着用樹脂組成物。
【請求項５】
（Ａ）ナイロン樹脂１００重量部に対して、（Ｂ）平均繊維径５〜１５μｍのガラス繊維１０〜１５０重量部および（Ｃ）カルボン酸基、カルボン酸無水物基、イミド基の中から選ばれた少なくとも１種の官能基を分子内に有する不飽和化合物またはこれら不飽和化合物の重合体０．０５〜１０重量部を溶融混練することを特徴とする溶着用樹脂組成物の製造方法。
【請求項６】
用いるガラス繊維が平均繊維径５〜１５μｍ、ストランド長が１ｍｍ以上のガラス繊維と平均繊維径５〜１５μｍ、ストランド長が２０〜５００μｍのガラス繊維との混合物である請求項５記載の溶着用樹脂組成物の製造方法。
【請求項７】
平均繊維径５〜１５μｍ、ストランド長が１ｍｍ以上のガラス繊維と平均繊維径５〜１５μｍ、ストランド長が２０〜５００μｍのガラス繊維の繊維径が互いに少なくとも２μｍ以上異なるものである請求項６記載の溶着用樹脂組成物の製造方法。
【請求項８】
ナイロン樹脂がナイロン６成分９８〜８０重量％およびナイロン６６成分２〜２０重量％からなる共重合体またはナイロン６６成分９８〜８０重量％およびナイロン６成分２〜２０重量％からなる共重合体である請求項５〜７いずれかに記載の溶着用樹脂組成物の製造方法。
【請求項９】
２個以上の成形部材を溶着して溶着成形品を製造する方法であって、少なくとも１個の成形部材が請求項１〜４いずれかに記載の溶着用樹脂組成物の成形体である溶着成形品の製造方法。
【発明の詳細な説明】
【０００１】
【発明の属する技術分野】
本発明は、成形製品表面外観、寸法安定性、振動溶着性が均衡して優れた溶着用樹脂組成物およびその製造方法に関し、更には溶融成形後の２つ以上の成形部材を振動溶着して得られる中空成形体などの溶着成形品に関するものである。
【０００２】
【従来の技術】
ナイロン樹脂は、その優れた射出成形性、耐熱性、強靱性、耐オイル・ガソリン性、耐磨耗性などを利して、自動車、機械部品の分野で射出成形品として広範に利用されている。上記分野でのナイロン樹脂の開発経緯は基本的には金属材料からの代替が主体であり、軽量化、防錆化などの利点の多い部品から実用化が進んできた。更に最近はナイロン樹脂材料の高性能化および成形加工技術の進展に伴って、大型且つ複雑形状で、従来技術では樹脂化が困難とされてきた部品へのナイロン樹脂の適用が検討されるようになっている。このような難度の高い部品を樹脂化するためには射出成形や押し出し成形、ブロー成形などの単独成形技術だけでは不十分で、切削、接着、溶着などの後加工技術を組み合わせることが必要となる。しかし、従来のナイロン樹脂材料の設計はかかる後加工への適用性まで考慮したものとは言えず、たとえば２つ以上のパーツからなるガラス繊維強化ナイロン樹脂成形品を振動溶着法などによって溶着して用いる場合には特に部品が大型の場合、溶着部分の強度が不十分であるために使用が制限されるのが現状であった。
【０００３】
【発明が解決しようとする課題】
本発明は上述した従来のナイロン樹脂における問題点であった振動溶着性の改良を課題とし、更に成形性、強靱性、耐オイル・ガソリン性、耐磨耗性、成形品表面平滑性などナイロン樹脂本来の特性にも均衡して優れた振動溶着に適したナイロン樹脂組成物を得ることを課題とする。
【０００４】
【課題を解決するための手段】
そこで本発明者らは上記の課題を解決すべく検討した結果、ガラス繊維強化ナイロン樹脂において特定の不飽和化合物またはこれら不飽和化合物の重合体を含み、更に含有されるガラス繊維の長さ分布を特定の範囲に制御することにより目的が達成されることを見出し本発明に到達した。即ち本発明は、
１．「（Ａ）ナイロン樹脂１００重量部に対して、（Ｂ）ガラス繊維１０〜１５０重量部および（Ｃ）カルボン酸基、カルボン酸無水物基、イミド基の中から選ばれた少なくとも１種の官能基を分子内に有する不飽和化合物またはこれら不飽和化合物の重合体含有する溶着用樹脂組成物。」
２．「ガラス繊維の平均繊維径５〜１５μｍである前記の溶着用樹脂組成物。」、
３．「該組成物中のガラス繊維の重量平均繊維長が１００〜４００μｍの範囲にあってかつ繊維長が６０μｍ以下のガラス繊維の割合が全ガラス繊維の１０〜５０重量％を占める前記いずれか記載溶着用樹脂組成物。」、
４．「ナイロン樹脂がナイロン６成分９８〜８０重量％およびナイロン６６成分２〜２０重量％からなる共重合体またはナイロン６６成分９８〜８０重量％およびナイロン６成分２〜２０重量％からなる共重合体である前記いずれかに記載の溶着用樹脂組成物。」、
５．「（Ａ）ナイロン樹脂１００重量部に対して、（Ｂ）平均繊維径５〜１５μｍのガラス繊維１０〜１５０重量部および（Ｃ）カルボン酸基、カルボン酸無水物基、イミド基の中から選ばれた少なくとも１種の官能基を分子内に有する不飽和化合物またはこれら不飽和化合物の重合体０．０５〜１０重量部を溶融混練することを特徴とする溶着用樹脂組成物の製造方法。」、
６．「用いるガラス繊維が平均繊維径５〜１５μｍ、ストランド長が１ｍｍ以上のガラス繊維と平均繊維径５〜１５μｍ、ストランド長が２０〜５００μｍのガラス繊維との混合物である前記記載の溶着用樹脂組成物の製造方法。」、
７．「平均繊維径５〜１５μｍ、ストランド長が１ｍｍ以上のガラス繊維と平均繊維径５〜１５μｍ、ストランド長が２０〜５００μｍのガラス繊維の繊維径が互いに少なくとも２μｍ以上異なるものである前記いずれか記載の溶着用樹脂組成物の製造方法。」、
８．「ナイロン樹脂がナイロン６成分９８〜８０重量％およびナイロン６６成分２〜２０重量％からなる共重合体またはナイロン６６成分９８〜８０重量％およびナイロン６成分２〜２０重量％からなる共重合体である前記いずれか記載の溶着用樹脂組成物の製造方法。」、
９．「２個以上の成形部材を溶着して溶着成形品を製造する方法であって、少なくとも１個の成形部材が前記いずれかに記載の溶着用樹脂組成物の成形体である溶着成形品の製造方法。」
を提供するものである。
【０００５】
【発明の実施の形態】
以下、本発明の実施の形態を説明する。本発明において「重量」とは「質量」を意味する。
【０００６】
本発明で用いられるナイロン樹脂とは、アミノ酸、ラクタムあるいはジアミンとジカルボン酸を主たる構成成分とするナイロンである。その主要構成成分の代表例としては、６ーアミノカプロン酸、１１ーアミノウンデカン酸、１２ーアミノドデカン酸、パラアミノメチル安息香酸などのアミノ酸、εーアミノカプロラクタム、ωーラウロラクタムなどのラクタム、テトラメチレンジアミン、ヘキサメレンジアミン、２ーメチルペンタメチレンジアミン、ウンデカメチレンジアミン、ドデカメチレンジアミン、２，２，４ー／２，４，４ートリメチルヘキサメチレンジアミン、５ーメチルノナメチレンジアミン、メタキシレンジアミン、パラキシリレンジアミン、１，３ービス（アミノメチル）シクロヘキサン、１，４ービス（アミノメチル）シクロヘキサン、１ーアミノー３ーアミノメチルー３，５，５ートリメチルシクロヘキサン、ビス（４ーアミノシクロヘキシル）メタン、ビス（３ーメチルー４ーアミノシクロヘキシル）メタン、２，２ービス（４ーアミノシクロヘキシル）プロパン、ビス（アミノプロピル）ピペラジン、アミノエチルピペラジンなどの脂肪族、脂環族、芳香族のジアミン、およびアジピン酸、スペリン酸、アゼライン酸、セバシン酸、ドデカン二酸、テレフタル酸、イソフタル酸、２ークロロテレフタル酸、２ーメチルテレフタル酸、５ーメチルイソフタル酸、５ーナトリウムスルホイソフタル酸、ヘキサヒドロテレフタル酸、ヘキサヒドロイソフタル酸などの脂肪族、脂環族、芳香族のジカルボン酸が挙げられ、本発明においては、これらの原料から誘導されるナイロンホモポリマーまたはコポリマーを各々単独または混合物の形で用いることができる。
【０００７】
本発明において、とくに有用なナイロン樹脂は、２００℃以上の融点を有する耐熱性や強度に優れたナイロン樹脂であり、具体的な例としてはポリカプロアミド（ナイロン６）、ポリヘキサメチレンアジパミド（ナイロン６６）、ポリテトラメチレンアジパミド（ナイロン４６）、ポリヘキサメチレンセバカミド（ナイロン６１０）、ポリヘキサメチレンドデカミド（ナイロン６１２）、ポリヘキサメチレンアジパミド／ポリヘキサメチレンテレフタルアミドコポリマー（ナイロン６６／６Ｔ）、ポリヘキサメチレンアジパミド／ポリヘキサメチレンイソフタルアミドコポリマー（ナイロン６６／６Ｉ）、ポリヘキサメチレンアジパミド／ポリヘキサメチレンテレフタルアミド／ポリヘキサメチレンイソフタルアミドコポリマー（ナイロン６６／６Ｔ／６Ｉ）、ポリキシリレンアジパミド（ナイロンＸＤ６）およびこれらの混合物ないし共重合体などが挙げられる。
【０００８】
とりわけ好ましいものとしては、ナイロン６、ナイロン６６、ナイロン６１０、ナイロン６／６６コポリマー、ナイロン６／１２コポリマーなどの例を挙げることができ、更にこれらのナイロン樹脂を成形性、耐熱性、振動溶着性などの必要特性に応じて混合物として用いることも実用上好適である。これらのなかで、ナイロン６／６６コポリマーを必須成分とすることが好ましく、その６／６６の重量比が、９８／２〜８０／２０、好ましくは９７／３〜９０／１０の範囲にあるナイロン６を多量成分とするもの、または６６／６の重量比が、９８／２〜８０／２０、好ましくは９７／３〜９０／１０の範囲にあるナイロン６６を多量成分とするものが好ましい。
【０００９】
これらナイロン樹脂の重合度にはとくに制限がなく、１％濃度で９８％濃硫酸溶液中、２５℃で測定した相対粘度が、１．５〜５．０の範囲、特に２．０〜４．０の範囲のものが好ましい。
【００１０】
本発明においては（Ｂ）成分として用いられるガラス繊維はナイロン樹脂との溶融混練後の状態、すなわち溶着用樹脂組成物の内部で、重量平均繊維長１００〜４００μｍ、且つ繊維長６０μｍ以下のガラス繊維の割合が全ガラス繊維中１５〜５０重量％の範囲に制御されていることが好ましい。なぜならば繊維長６０μｍ以下のガラス繊維が特定量存在することによりナイロン樹脂組成物の成形品を振動溶着させた場合に高い溶着強度が得られるからである。この理由は必ずしも明確ではないが、摩擦熱で溶融したナイロン樹脂層中のガラス繊維の振動による配向挙動に影響を与えることが一因と考えられる。ガラス繊維の好ましい重量平均繊維長および６０μｍ以下のガラス繊維の割合は各々１２０〜３００μｍおよび２０〜４０重量％の範囲である。ガラス繊維の重量平均繊維長が上記の範囲より短いと樹脂組成物の強度が低下するの傾向がある。一方上記範囲より長いと成形品外観、振動溶着性が低下する傾向がある。また、６０μｍ以下のガラス繊維の割合が上記範囲より少ないと振動溶着性の低下を招き、逆に上記範囲より多いと機械強度への悪影響が出る傾向がある。かかる繊維長分布を有するガラス繊維強化ナイロン樹脂組成物を１回の溶融混練工程で得ることが生産効率上好ましく、それを実現するための効率的な方法の一例としてストランド長１ｍｍ以上のガラス繊維と繊維長２０〜５００μｍのガラス繊維を適正な割合の混合物として原料に使用する方法を挙げることができる。また、ストランド長の異なるガラス繊維を２種以上併用する際には、用いるガラス繊維の平均径が２μｍ以上異なる種類のものを使用することも好ましい方法である。本発明の樹脂組成物中の全ガラス繊維含有量はナイロン樹脂１００重量部に対して１０〜１５０重量部の範囲であり、２０〜８０重量部の範囲が更に好ましい。
【００１１】
本発明で（Ｃ）成分として用いられるカルボン酸基、カルボン酸無水物基、イミド基の中から選ばれた少なくとも１種の官能基を分子内に有する不飽和化合物はそのカルボニル基の存在によって効果を発揮し、その具体例としては、アクリル酸、メタクリル酸、マレイン酸、フマル酸、イタコン酸、無水マレイン酸、無水イタコン酸、無水グルタコン酸、無水シトラコン酸、無水アコニット酸、マレイミド、Ｎ−フェニルマレイミド、Ｎ−メチルマレイミド、Ｎ−エチルマレイミドが挙げられる。また重合体としてはこれらの重合物が例示される。重合体は不飽和化合物の単量体を含んでいてもよく、重合体の数平均重合度としては、１を超え１００以下、さらに５０以下、さらに２０以下の範囲が好ましい。また重合体には本発明の効果を損なわない範囲で他の単量体を共重合させることができる。
【００１２】
これら不飽和化合物またはこれら不飽和化合物の重合体の添加量の和は、ナイロン樹脂１００重量部に対して０．０５〜１０重量部が求められ、さらに０．１〜５重量部の範囲であることが好ましい。不飽和化合物の添加量が０．０５重量部に満たないと溶着強度が不足となる傾向があり、逆に１０重量部を超える量の添加では得られる組成物の流動性が低下し、成形性が損なわれることになる。
【００１３】
本発明においては上記の特定のガラス繊維以外にも繊維状／非繊維状無機強化材を添加することも可能であり、それら強化剤の具体例としては、炭素繊維、チタン酸カリウィスカ、酸化亜鉛ウィスカ、硼酸アルミウィスカ、アラミド繊維、アルミナ繊維、炭化珪素繊維、セラミック繊維、アスベスト繊維、石コウ繊維、金属繊維などの繊維状充填剤、ワラステナイト、ゼオライト、セリサイト、カオリン、マイカ、クレー、パイロフィライト、ベントナイト、アスベスト、タルク、アルミナシリケートなどの珪酸塩、アルミナ、酸化珪素、酸化マグネシウム、酸化ジルコニウム、酸化チタン、酸化鉄などの金属化合物、炭酸カルシウム、炭酸マグネシウム、ドロマイトなどの炭酸塩、硫酸カルシウム、硫酸バリウムなどの硫酸塩、水酸化マグネシウム、水酸化カルシウム、水酸化アルミニウムなどの水酸化物、ガラスビーズ、セラミックビーズ、窒化ホウ素、炭化珪素およびシリカなどの非繊維状充填剤が挙げられ、これらは中空であってもよく、さらにはこれら充填剤を２種類以上併用することも可能である。また、これら繊維状／非繊維状充填材をイソシアネート系化合物、有機シラン系化合物、有機チタネート系化合物、有機ボラン系化合物、エポキシ化合物などのカップリング剤で予備処理して使用することは、より優れた機械的強度を得る意味において好ましい。
【００１４】
また本発明のナイロン樹脂組成物にエポキシ基、アミノ基、イソシアネート基、水酸基、メルカプト基、ウレイド基の中から選ばれた少なくとも１種の官能基を有するアルコキシシランの添加は、機械的強度、靱性などの向上に有効である。かかる化合物の具体例としては、γ−グリシドキシプロピルトリメトキシシラン、γ−グリシドキシプロピルトリエトキシシシラン、β−（３，４−エポキシシクロヘキシル）エチルトリメトキシシランなどのエポキシ基含有アルコキシシラン化合物、γ−メルカプトプロピルトリメトキシシラン、γ−メルカプトプロピルトリエトキシシランなどのメルカプト基含有アルコキシシラン化合物、γ−ウレイドプロピルトリエトキシシラン、γ−ウレイドプロピルトリメトキシシシラン、γ−（２−ウレイドエチル）アミノプロピルトリメトキシシランなどのウレイド基含有アルコキシシラン化合物、γ−イソシアナトプロピルトリエトキシシラン、γ−イソシアナトプロピルトリメトキシシラン、γ−イソシアナトプロピルメチルジメトキシシラン、γ−イソシアナトプロピルメチルジエトキシシラン、γ−イソシアナトプロピルエチルジメトキシシラン、γ−イソシアナトプロピルエチルジエトキシシラン、γ−イソシアナトプロピルトリクロロシランなどのイソシアナト基含有アルコキシシラン化合物、γ−（２−アミノエチル）アミノプロピルメチルジメトキシシラン、γ−（２−アミノエチル）アミノプロピルトリメトキシシラン、γ−アミノプロピルトリメトキシシランなどのアミノ基含有アルコキシシラン化合物、γ−ヒドロキシプロピルトリメトキシシラン、γ−ヒドロキシプロピルトリエトキシシランなどの水酸基含有アルコキシシラン化合物などなどが挙げられる。
【００１５】
さらに、本発明のナイロン樹脂組成物には、タルク、カオリン、有機リン化合物、ポリエーテルエーテルケトンなどの結晶核剤、次亜リン酸塩などの着色防止剤、ヒンダードフェノール、ヒンダードアミンなどの酸化防止剤、熱安定剤、滑剤、紫外線防止剤、着色剤、などの添加剤を添加することができる。
【００１６】
本発明のナイロン樹脂組成物の調製方法は特定の方法に限定されないが、具体的且つ効率的な例として原料のナイロン樹脂およびガラス繊維の混合物を単軸あるいは２軸の押出機、バンバリーミキサー、ニーダーおよびミキシングロールなど公知の溶融混練機に供給して用いるナイロン樹脂の融点に応じて２２０〜３３０℃の温度で溶融混練する方法などを挙げることができる。
【００１７】
この溶融混練において、好ましいガラス繊維長分布を実現するためには、たとえば２軸押し出し機で溶融混練する場合にガラス繊維の一部を樹脂原料フィーダーからナイロン樹脂と共に供給し、残りのガラス繊維を押し出し機の先端部分のサイドフィーダーから供給してガラス繊維の受けるせん断履歴を制御する方法や原料として用いるガラス繊維を異なる繊維長のものとする方法などが挙げられる。
【００１８】
このようにして得られた本発明のナイロン樹脂組成物は、成形品表面外観、寸法安定性、振動溶着性が均衡して優れたものであり、射出成形や押し出し成形、ブロー成形で成形部材を得て、少なくともひとつの部材、好ましくは溶着するもの同士の部材を振動溶着法などによって溶着して、溶着成形品を製造することができる。、この利点を生かして、たとえば自動車のインテークマニホールドなどの吸気系部品、オイルタンクなどの複雑な形状の部品や中空形状部品用などに好適に使用できる。
【００１９】
【実施例】
以下に実施例を示す。また、実施例及び比較例中に示された配合割合は全て重量％である。
【００２０】
また、以下の実施例において材料強度、流動性、成形品表面平滑性、振動溶着強度の評価は、次の方法により行った。
［繊維長分布］樹脂組成物約１ｇを電気炉中で燃焼させて樹脂成分を除去し、得られたガラス繊維を顕微鏡写真で撮影し、各々のガラス短繊維の長さを測定することによって求めた。
［材料強度］以下の標準方法に従って測定した。
【００２１】
引張強度    ：ＡＳＴＭ  Ｄ６３８
曲げ弾性率    ：ＡＳＴＭ  Ｄ７９０
［表面平滑性］８０ｘ８０ｘ３ｍｍの角板を射出成形し、得られた成形品表面で蛍光灯の反射像の鮮明度を肉眼観察し、平滑性の指標とした。
◎：蛍光灯の反射像が明瞭に観察される。
○：蛍光灯の反射像が不明瞭ながらも観察される。
△：蛍光灯の反射像が観察できない。
［振動溶着強度測定］図１に示す平面形状で厚さ１０ｍｍの試験片を射出成形で成形し、この成形部材２つをブランソン社製２８５０型振動溶着装置を用いて以下の条件で溶着した後引っ張り試験を行い、溶着部分の強度を測定した。
【００２２】
振動数  ：  １２０Ｈｚ
加圧力    ：  ７０ｋｇｆ
振幅        ：    １．５ｍｍ
溶着代    ：  １．５ｍｍ
実施例１
ナイロン樹脂、ガラス繊維および不飽和化合物または不飽和化合物の重合体の溶融混練は日本製鋼所製ＴＥＸ３０型２軸押し出し機を用いて行った。相対粘度２．７０のナイロン６樹脂７０％、繊維径１３μｍ、ストランド長１．５ｍｍのガラス繊維１０％およびナイロン樹脂１００重量部に対して０．５重量部の無水マレイン酸をドライブレンドしてシリンダー温度２５０℃、スクリュー回転数１５０ｒｐｍの条件で運転中の押し出し機のフィーダーに供給し、ついで押し出し機先端部のサイドフィーダーから繊維径９μｍ、ストランド長３．０ｍｍのガラス繊維２０％を供給して溶融混練を行い、押し出しガットを冷却後ペレタイザーでペレット化し樹脂組成物を得た。
【００２３】
ここで得られた樹脂組成物中のガラス繊維の重量平均繊維長は２９０μｍ、繊維長６０μｍ以下のガラス繊維の割合は全ガラス繊維中２０％であり、これを種々の試験片に射出成形して流動性、表面平滑性、材料強度、溶着強度などを測定した結果は表１に示すとおりであった。
【００２４】
【表１】
0003551674.tif 000002
【００２５】
比較例１
無水マレイン酸を添加しなかった以外は実施例１に記載した方法と全く同様に混練、ペレット化、射出成形、物性測定を行った。その結果は表１に示すとおりであり、ここで得られた組成物は溶着強度が実施例１に示す本発明の組成物に比べて不足であった。
【００２６】
実施例２〜４
表２に示すように用いるナイロン樹脂、ガラス繊維および不飽和化合物の種類と配合量を変えた以外は実施例１に記載した方法と全く同様の方法で溶融混練、ペレット化、射出成形、物性測定を行い、表１に示す結果を得た。ここで得られた組成物も流動性、表面平滑性、溶着強度の優れた実用価値の高いものであった。特に良好な溶着強度を持つ信頼性の高い製品を与える。
【００２７】
【表２】
0003551674.tif 000003
【００２８】
【発明の効果】
以上説明したように、本発明で得られたナイロン樹脂組成物は、成形製品表面外観、寸法安定性、溶着強度が均衡して優れたもの成形品を提供し、射出成形や押し出し成形、ブロー成形で得られた成形部材を振動溶着法などによって溶着して用いる場合に特に有用であり、この利点を生かしてたとえば自動車のインテークマニホールドなどの吸気系部品、オイルタンクなどの中空形状部品用などに好適に用いることができる。
【図面の簡単な説明】
【図１】実施例で用いた溶着強度測定用の試験片の形状を示す平面図。
【図１】
0003551674.tif 000004